(57)【特許請求の範囲】
【請求項１】
フィルム面内の屈折率が最大となる方向をＸ軸、Ｘ軸に垂直な方向をＹ軸、フィルムの厚さ方向をＺ軸とし、それぞれの軸方向の屈折率をｎｘ1、ｎｙ1、ｎｚ1とした場合に、
Ｎｚ＝（ｎｘ1−ｎｚ1）／（ｎｘ1−ｎｙ1）で表されるＮｚ係数が、
Ｎｚ≦０．９、を満足するように三次元屈折率が制御された光学フィルム（１）と、
光学的に負の一軸性を示す材料により形成され、かつ当該材料が傾斜配向している光学フィルム（２）と、
フィルム面内の屈折率が最大となる方向をＸ軸、Ｘ軸に垂直な方向をＹ軸、フィルムの厚さ方向をＺ軸とし、それぞれの軸方向の屈折率をｎｘ3、ｎｙ3、ｎｚ3とした場合に、
ｎｘ3＞ｎｙ3≒ｎｚ3、を満足する、光学的に正の一軸性を示す光学フィルム（３）、とが積層されていることを特徴とする積層光学フィルム。
【請求項２】
三次元屈折率が制御された光学フィルム（１）のＮｚ係数が、Ｎｚ≦０．３、を満足することを特徴とする請求項１記載の積層光学フィルム。
【請求項３】
光学フィルム（２）を形成する、光学的に負の一軸性を示す材料が、ディスコティック液晶化合物であることを特徴とする請求項１または２記載の積層光学フィルム。
【請求項４】
光学フィルム（２）を形成する、光学的に負の一軸性を示す材料は、その平均光軸と光学フィルム（２）の法線方向からなす傾斜角度が、５°〜５０°の範囲で傾斜配向していることを特徴とする請求項１〜３のいずれかに記載の積層光学フィルム。
【請求項５】
光学的に正の一軸性を示す光学フィルム（３）と、光学的に負の一軸性を示す材料を傾斜配向させてなる光学フィルム（２）との間に、三次元屈折率を制御した光学フィルム（１）が配置されていることを特徴とする請求項１〜４のいずれかに記載の積層光学フィルム。
【請求項６】
請求項１〜５のいずれかに記載の積層光学フィルムと、偏光板とが積層されていることを特徴とする楕円偏光板。
【請求項７】
請求項１〜５のいずれかに記載の積層光学フィルムの光学フィルム（３）側に、偏光板が積層されていることを特徴とする請求項６記載の楕円偏光板。
【請求項８】
請求項１〜５のいずれかに記載の積層光学フィルム、または請求項６または７記載の楕円偏光板が積層されていることを特徴とする画像表示装置。
【発明の詳細な説明】
【技術分野】
【０００１】
本発明は、積層光学フィルムに関する。本発明の積層光学フィルムは、単独でまたは他の光学フィルムと組み合わせて、位相差板、視角補償フィルム、光学補償フィルム、楕円偏光板（円偏光板を含む）、輝度向上フィルム等の各種光学フィルムとして使用できる。特に、本発明の積層光学フィルムは、偏光板と積層して楕円偏光板として用いる場合に有用である。また本発明は前記積層光学フィルム、楕円偏光板等を用いた液晶表示装置、有機ＥＬ（エレクトロルミネセンス）表示装置、ＰＤＰ等の画像表示装置に関する。本発明の積層光学フィルム、楕円偏光板は、上記の通り、各種液晶表示装置等に適用できるが、特に携帯型情報通信機器、パーソナルコンピュータなどに実装され得る反射半透過型液晶表示装置等に特に好適に利用される。
【背景技術】
【０００２】
従来より、反射半透過型液晶表示装置等には、広帯域の波長領域を有する入射光（可視光領域）に対してλ／４板やλ／２板として機能する広帯域位相差板が好適に利用されている。かかる広帯域位相差板としては、複数の光学異方性を有するポリマーフィルムを光軸を交差させて積層してなる積層フィルムが提案されている。これら積層フィルムでは２層または複数枚の延伸フィルムの光軸を交差させて広帯域化を実現している（たとえば、特許文献１、特許文献２、特許文献３参照。）。
【０００３】
しかしながら、前述の特許文献１乃至３の構成の広帯域位相差板を用いた場合であっても、画面の法線方向に対して、上下左右の斜め方向から表示画像を見た場合には、表示画像の色見が変化したり、白画像と黒画像が反転したりする階調反転する欠点を有している。
【特許文献１】特開平５−１００１１４号公報
【特許文献２】特開平１０−６８８１６号公報
【特許文献３】特開平１０−９０５２１号公報
【発明の開示】
【発明が解決しようとする課題】
【０００４】
本発明は、画面の法線方向に対し、斜め方向から表示画像を見たときにも、表示画像の着色が抑制されており、階調反転領域の少ない画像を表示することができる光学フィルムを提供することを目的とする。
【０００５】
また本発明は、前記光学フィルムと偏光板を積層した楕円偏光板を提供することを目的とする。さらには本発明は、前記光学フィルム、楕円偏光板を用いた画像表示装置を提供することを目的とする。
【課題を解決するための手段】
【０００６】
本発明者らは、前記課題を解決すべく鋭意研究したところ、下記積層光学フィルムを用いることにより上記目的を達成できることを見出し、本発明を完成するに至った。
【０００７】
すなわち本発明は、フィルム面内の屈折率が最大となる方向をＸ軸、Ｘ軸に垂直な方向をＹ軸、フィルムの厚さ方向をＺ軸とし、それぞれの軸方向の屈折率をｎｘ1、ｎｙ1、ｎｚ1とした場合に、
Ｎｚ＝（ｎｘ1−ｎｚ1）／（ｎｘ1−ｎｙ1）で表されるＮｚ係数が、
Ｎｚ≦０．９、を満足するように三次元屈折率が制御された光学フィルム（１）と、
光学的に負の一軸性を示す材料により形成され、かつ当該材料が傾斜配向している光学フィルム（２）と、
フィルム面内の屈折率が最大となる方向をＸ軸、Ｘ軸に垂直な方向をＹ軸、フィルムの厚さ方向をＺ軸とし、それぞれの軸方向の屈折率をｎｘ3、ｎｙ3、ｎｚ3とした場合に、
ｎｘ3＞ｎｙ3≒ｎｚ3、を満足する、光学的に正の一軸性を示す光学フィルム（３）、とが積層されていることを特徴とする積層光学フィルム、に関する。
【０００８】
上記本発明の積層光学フィルムは、三次元屈折率が制御された光学フィルム（１）と、光学的に負の一軸性を示す材料を傾斜配向させてなる光学フィルム（２）とを積層した積層光学フィルムに、さらに光学的に正の一軸性を示す光学フィルム（３）を積層してなるものであり、広帯域かつ広視野角を補償する位相差板として有用である。当該積層光学フィルムを適用した液晶表示装置等の画像表示装置は、広視野角を実現でき、しかも表示画面を斜め方向から見た場合にも、表示着色が抑制されており、階調反転領域が少ない画像を表示できる。三次元屈折率を制御した光学フィルム（１）と光学的に負の一軸性を示す材料を傾斜配向させてなる光学フィルム（２）とを積層した積層光学フィルムよりも、上記本発明の積層光学フィルムは、より広視野角を実現でき、表示画面を斜め方向から見た場合の表示着色を抑制でき、階調反転領域が少ない画像を表示できる。
【０００９】
三次元屈折率が制御された光学フィルム（１）は、上記で定義されるＮｚ係数が、Ｎｚ≦０．９である。Ｎｚ係数が、Ｎｚ＞０．９の場合には、広視野角を実現し難く、また表示画面を斜め方向から見た場合の表示着色を十分に抑制できず、斜め方向からのコントラストが逆転する階調反転が生じる。Ｎｚ係数は、小さいほど好ましく、Ｎｚ≦０．３、を満足することが好ましい。さらには、Ｎｚ≦０．２、を満足することが好ましい。なお、光学フィルム（１）は、（ｎｘ1 −ｎｚ1 ）＜０の場合を含み、Ｎｚ係数はマイナスになってもよい。ただし、上下左右方向の視野角拡大の点から、Ｎｚ係数は、−１以上、さらには−０．５以上になるように制御するのが好ましい。
【００１０】
前記積層光学フィルムにおいて、光学フィルム（２）を形成する、光学的に負の一軸性を示す材料は、ディスコティック液晶化合物であることが好ましい。光学的に負の一軸性を示す材料は特に制限されないが、傾斜配向の制御がよく、また一般的な材料でコストが比較的安価である点から、ディスコティック液晶化合物が好適である。
【００１１】
前記積層光学フィルムにおいて、光学フィルム（２）を形成する、光学的に負の一軸性を示す材料は、その平均光軸と光学フィルム（２）の法線方向からなす傾斜角度が、５°〜５０°の範囲で傾斜配向していることが好ましい。
【００１２】
上記の通り、光学フィルム（２）は、三次元屈折率を制御した光学フィルム（１）と組み合わせた積層光学フィルムとして用いられるが、光学フィルム（２）の上記傾斜角度を５°以上に制御することにより、液晶表示装置等に実装した場合の視野角拡大効果が大きい。一方、上記傾斜角度を５０°以下に制御することにより、視野角を上下左右のいずれの方向（４方向）においても視野角が良好となり、方向によって、視野角が良くなったり悪くなったりすることを抑えることができる。かかる観点から、前記傾斜角度は１０°〜３０°が好ましい。
【００１３】
なお、光学的に負の一軸性を示す光学材料（たとえば、ディスコティック液晶性分子）の傾斜配向状態はフィルム面内との距離に伴って変化しない均一な傾斜（チルト）配向でもよく、前記光学材料とフィルム面内との距離に伴って変化していてもよい。
【００１６】
前記光学フィルム（３）を積層した積層光学フィルムは、光学的に正の一軸性を示す光学フィルム（３）と、光学的に負の一軸性を示す材料を傾斜配向させてなる光学フィルム（２）との間に、三次元屈折率を制御した光学フィルム（１）が配置されていることが、広視野角を実現でき、斜め方向から見た場合の階調反転領域をより効果的に抑えるうえで好ましい。
【００１７】
また本発明は、上記積層光学フィルムと、偏光板とが積層されていることを特徴とする楕円偏光板、に関する。前記楕円偏光板は、光学フィルム（３）を積層した積層光学フィルムであって、光学フィルム（３）側に、偏光板が積層されているものが、広視野角、斜め方向から見た場合の階調反転領域の点から好ましい。
【００１８】
さらには上記積層光学フィルム、または楕円偏光板が積層されていることを特徴とする画像表示装置、に関する。
【発明を実施するための最良の形態】
【００１９】
以下に本発明の積層光学フィルムを図面を参照しながら説明する。図１に示す、積層光学フィルムは、三次元屈折率を制御した光学フィルム（１）と、光学的に負の一軸性を示す材料を傾斜配向させてなる光学フィルム（２）とが積層されている。本発明の積層光学フィルムは、図２乃至図４に示すように、前記図１の積層光学フィルムに、さらに光学的に正の一軸性を示す光学フィルム（３）が積層された積層光学フィルムである。図２では前記光学フィルム（３）は光学フィルム（１）側に、一方、図３では前記光学フィルム（３）は光学フィルム（２）側に積層されている。また図４では、前記光学フィルム（３）は光学フィルム（１）と光学フィルム（２）との間に積層されている。光学フィルム（３）の積層位置は、光学フィルム（２）側および／または光学フィルム（１）側、さらにはその間のいずれでもよいが、図２のように光学フィルム（３）は光学フィルム（１）側に配置し、光学フィルム（２）と光学フィルム（３）との間に光学フィルム（１）を積層するのが好ましい。
【００２０】
また前記積層光学フィルムには、偏光板（Ｐ）を積層して、楕円偏光板とすることができる。図５乃至図７は、図２乃至図４に示す積層光学フィルムに偏光板（Ｐ）を積層した楕円偏光板（Ｐ１）である。なお、前記積層光学フィルムに対する偏光板（Ｐ）の積層位置は特に制限されないが、液晶表示装置に実装した時に、より視野角が広がる点から、図５乃至図６のように光学フィルム（３）側に偏光板（Ｐ）を積層するのが好ましい。特に図５の場合が好ましい。
【００２１】
なお、図１乃至図７において、各光学フィルム、偏光板は粘着剤層（ａ）を介して積層されている。粘着剤層（ａ）は１層でもよく、また２層以上重畳形態とすることできる。
【００２２】
三次元屈折率が制御された光学フィルム（１）は、フィルム面内の屈折率が最大となる方向をＸ軸、Ｘ軸に垂直な方向をＹ軸、フィルムの厚さ方向をＺ軸とし、それぞれの軸方向の屈折率をｎｘ1 、ｎｙ1 、ｎｚ1 とした場合に、
Ｎｚ＝（ｎｘ1 −ｎｚ1 ）／（ｎｘ1 −ｎｙ1 ）で表されるＮｚ係数が、Ｎｚ≦０．９、を満足するものを特に制限なく使用することができる。
【００２３】
光学フィルム（１）の作製法は特に制限されないが、たとえば、高分子ポリマーフィルムを面方向に二軸に延伸する方法、面方向に一軸または二軸に延伸し、厚さ方向にも延伸する方法等があげられる。また、高分子ポリマーフィルムに、熱収縮フィルムを接着して加熱によるその収縮力の作用下にポリマーフィルムを延伸処理又は／及び収縮処理する方法などがあげられる。これら方法により厚さ方向の屈折率を制御して延伸フィルムの三次元屈折率が、Ｎｚ≦０．９、となるように、配向状態を制御する。
【００２４】
光学フィルム（１）を形成する高分子ポリマーとしては、たとえば、ポリカーボネート、ポリプロピレン等のポリオレフィン、ポリエチレンテレフタレート、ポリエチレンナフタレート等のポリエステル、ノルボルネン系ポリマー、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリアリレート、ポリスルホン、ポリエーテルスルホン、ポリフェニレンスルファイド、ポリフェニレンオキサイド、ポリアリルスルホン、ポリビニルアルコール、ポリアミド、ポリイミド、ポリ塩化ビニル、トリアセチルセルロースなどのセルロース系ポリマー、アクリル系ポリマー、スチレン系ポリマーまたはこれらの二元系、三元系各種共重合体、グラフト共重合体、ブレンド物などがあげられる。
【００２５】
光学フィルム（１）は、Ｎｚ≦０．９、であるが、その正面位相差（（ｎｘ1 −ｎｙ1 ）×ｄ1 （厚さ：ｎｍ））は、１０〜４００ｎｍであることが好ましく、５０〜２００ｎｍであることがさらに好ましい。厚み方向の位相差（（ｎｘ1 −ｎｚ1 ）×ｄ1 ）は、１０〜４００ｎｍであることが好ましく、５０〜３００ｎｍであることがさらに好ましい。
【００２６】
光学フィルム（１）の厚さ（ｄ1 ）は特に制限されないが、１〜１５０μｍが好ましく、さらに好ましくは５〜５０μｍである。
【００２７】
光学フィルム（２）を形成する、光学的に負の一軸性を示す材料とは、三次元屈折率楕円体において、一方向の主軸の屈折率が他の２方向の屈折率よりも小さい材料を示す。
【００２８】
光学的に負の一軸性を示す材料としては、たとえば、ポリイミド系材料や、ディスコティック液晶化合物などの液晶系材料があげられる。また、これらの材料を主成分とし、その他のオリゴマーやポリマーと混合、反応させて、負の一軸性を示す材料が傾斜配向した状態を固定化してフィルム状にしたものがあげられる。ディスコティック液晶化合物を用いる場合、液晶性分子の傾斜配向状態は、その分子構造、配向膜の種類および光学異方性層内に適宜く加えられる添加剤（たとえば、可塑剤、バインダー、界面活性剤）の使用によって制御できる。
【００２９】
光学フィルム（２）のフィルム面内の屈折率が最大となる方向をＸ軸、Ｘ軸に垂直な方向をＹ軸、フィルムの厚さ方向をＺ軸とし、それぞれの軸方向の屈折率をｎｘ2 、ｎｙ2 、ｎｚ2 とした場合に、光学フィルム（２）の正面位相差（（ｎｘ2 −ｎｙ2 ）×ｄ2 （厚さ：ｎｍ））は、０〜２００ｎｍであることが好ましく、１〜１５０ｎｍであることがさらに好ましい。厚み方向の位相差（（ｎｘ2 −ｎｚ2 ）×ｄ2 ）は、１０〜４００ｎｍであることが好ましく、５０〜３００ｎｍであることがさらに好ましい。
【００３０】
光学フィルム（２）の厚さ（ｄ2 ）は特に制限されないが、１〜２００μｍが好ましく、さらに好ましくは、２〜１５０μｍである。
【００３１】
前記光学フィルム（１）と光学フィルム（２）の積層は、それぞれの遅相軸の成す、小さい方の角度が、７０°〜９０°になるように行なうのが好ましい。より好ましくは８０°〜９０°である。
【００３２】
光学的に正の一軸性を示す光学フィルム（３）は、フィルム面内の屈折率が最大となる方向をＸ軸、Ｘ軸に垂直な方向をＹ軸、フィルムの厚さ方向をＺ軸とし、それぞれの軸方向の屈折率をｎｘ3 、ｎｙ3 、ｎｚ3 とした場合に、ｎｘ3 ＞ｎｙ3 ≒ｎｚ3 、を満足するものを特に制限なく使用することができる。すなわち、光学的に正の一軸性を示す材料とは、三次元屈折率楕円体において一方向の主軸の屈折率が他の２方向の屈折率よりも大きい材料を示す。
【００３３】
光学的に正の一軸性を示す光学フィルム（３）は、たとえば、光学フィルム（１）で例示した高分子ポリマーフィルムを、面方向に一軸延伸処理することにより得られる。また、棒状ネマチック液晶性化合物を利用することもできる。棒状ネマチック液晶性化合物は傾斜配向させることができ、その傾斜配向状態は、その分子構造、配向膜の種類および光学異方性層内に適宜く加えられる添加剤（たとえば、可塑剤、バインダー、界面活性剤）の使用によって制御できる。
【００３４】
光学フィルム（３）の正面位相差（（ｎｘ3 −ｎｙ3 ）×ｄ3 （厚さ：ｎｍ））は、０〜５００ｎｍであることが好ましく、１〜３５０ｎｍであることがさらに好ましい。厚み方向の位相差（（ｎｘ3 −ｎｚ3 ）×ｄ3 ）は、０〜５００ｎｍであることが好ましく、１〜３５０ｎｍであることがさらに好ましい。
【００３５】
光学フィルム（３）の厚さ（ｄ3 ）は特に制限されないが、１〜２００μｍが好ましく、さらに好ましくは２〜８０μｍである。
【００３６】
偏光板（Ｐ）は、通常、偏光子の片側または両側に保護フィルムを有するものである。偏光子は、特に制限されず、各種のものを使用できる。偏光子としては、たとえば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等のポリエン系配向フィルム等があげられる。これらのなかでもポリビニルアルコール系フィルムを延伸して二色性材料（沃素、染料）を吸着・配向したものが好適に用いられる。偏光子の厚さも特に制限されないが、５〜８０μｍ程度が一般的である。
【００３７】
ポリビニルアルコール系フィルムをヨウ素で染色し一軸延伸した偏光子は、たとえば、ポリビニルアルコールをヨウ素の水溶液に浸漬することによって染色し、元長の３〜７倍に延伸することで作製することができる。必要に応じてホウ酸やヨウ化カリウムなどの水溶液に浸漬することもできる。さらに必要に応じて染色の前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラなどの不均一を防止する効果もある。延伸はヨウ素で染色した後に行っても良いし、染色しながら延伸してもよし、また延伸してからヨウ素で染色してもよい。ホウ酸やヨウ化カリウムなどの水溶液中や水浴中でも延伸することができる。
【００３８】
前記偏光子の片側または両側に設けられている保護フィルムには、透明性、機械的強度、熱安定性、水分遮蔽性、等方性などに優れるものが好ましい。前記保護フィルムの材料としては、例えばポリエチレンテレフタレートやポリエチレンナフタレート等のポリエステル系ポリマー、ジアセチルセルロースやトリアセチルセルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、あるいは前記ポリマーのブレンド物などが保護フィルムを形成するポリマーの例としてあげられる。その他、アクリル系やウレタン系、アクリルウレタン系やエポキシ系、シリコーン系等の熱硬化型ないし紫外線硬化型樹脂などをフィルム化したものなどがあげられる。
【００３９】
また、特開２００１−３４３５２９号公報（ＷＯ０１／３７００７）に記載のポリマーフィルム、たとえば、（Ａ）側鎖に置換および／または非置換イミド基を有する熱可塑性樹脂と、（Ｂ）側鎖に置換および／非置換フェニルならびにニトリル基を有する熱可塑性樹脂を含有する樹脂組成物があげられる。具体例としてはイソブチレンとＮ−メチルマレイミドからなる交互共重合体とアクリロニトリル・スチレン共重合体とを含有する樹脂組成物のフィルムがあげられる。フィルムは樹脂組成物の混合押出品などからなるフィルムを用いることができる。
【００４０】
偏光特性や耐久性などの点より、特に好ましく用いることができる保護フィルムは、表面をアルカリなどでケン化処理したトリアセチルセルロースフィルムである。保護フィルムの厚さは、適宜に決定しうるが、一般には強度や取扱性等の作業性、薄層性などの点より１０〜５００μｍ程度である。特に２０〜３００μｍが好ましく、３０〜２００μｍがより好ましい。
【００４１】
また、保護フィルムは、できるだけ色付きがないことが好ましい。したがって、Ｒｔｈ＝［（ｎｘ＋ｎｙ）／２−ｎｚ］・ｄ（ただし、ｎｘ、ｎｙはフィルム平面内の主屈折率、ｎｚはフィルム厚方向の屈折率、ｄはフィルム厚みである）で表されるフィルム厚み方向の位相差値が−９０ｎｍ〜＋７５ｎｍである保護フィルムが好ましく用いられる。かかる厚み方向の位相差値（Ｒｔｈ）が−９０ｎｍ〜＋７５ｎｍのものを使用することにより、保護フィルムに起因する偏光板の着色（光学的な着色）をほぼ解消することができる。厚み方向位相差値（Ｒｔｈ）は、さらに好ましくは−８０ｎｍ〜＋６０ｎｍ、特に−７０ｎｍ〜＋４５ｎｍが好ましい。
【００４２】
保護フィルムとしては、偏光特性や耐久性などの点より、トリアセチルセルロース等のセルロース系ポリマーが好ましい。特にトリアセチルセルロースフィルムが好適である。なお、偏光子の両側に保護フィルムを設ける場合、その表裏で同じポリマー材料からなる保護フィルムを用いてもよく、異なるポリマー材料等からなる保護フィルムを用いてもよい。前記偏光子と保護フィルムとは通常、水系粘着剤等を介して密着している。水系接着剤としては、ポリビニルアルコール系接着剤、ゼラチン系接着剤、ビニル系ラテックス系、水系ポリウレタン、水系ポリエステル等を例示できる。
【００４３】
前記保護フィルムとしては、ハードコート層や反射防止処理、スティッキング防止や、拡散ないしアンチグレアを目的とした処理を施したものを用いることができる。
【００４４】
ハードコート処理は偏光板表面の傷付き防止などを目的に施されるものであり、例えばアクリル系、シリコーン系などの適宜な紫外線硬化型樹脂による硬度や滑り特性等に優れる硬化皮膜を保護フィルムの表面に付加する方式などにて形成することができる。反射防止処理は偏光板表面での外光の反射防止を目的に施されるものであり、従来に準じた反射防止膜などの形成により達成することができる。また、スティッキング防止処理は隣接層との密着防止を目的に施される。
【００４５】
またアンチグレア処理は偏光板の表面で外光が反射して偏光板透過光の視認を阻害することの防止等を目的に施されるものであり、例えばサンドブラスト方式やエンボス加工方式による粗面化方式や透明微粒子の配合方式などの適宜な方式にて保護フィルムの表面に微細凹凸構造を付与することにより形成することができる。前記表面微細凹凸構造の形成に含有させる微粒子としては、例えば平均粒径が０．５〜５０μｍのシリカ、アルミナ、チタニア、ジルコニア、酸化錫、酸化インジウム、酸化カドミウム、酸化アンチモン等からなる導電性のこともある無機系微粒子、架橋又は未架橋のポリマー等からなる有機系微粒子などの透明微粒子が用いられる。表面微細凹凸構造を形成する場合、微粒子の使用量は、表面微細凹凸構造を形成する透明樹脂１００重量部に対して一般的に２〜５０重量部程度であり、５〜２５重量部が好ましい。アンチグレア層は、偏光板透過光を拡散して視角などを拡大するための拡散層（視角拡大機能など）を兼ねるものであってもよい。
【００４６】
なお、前記反射防止層、スティッキング防止層、拡散層やアンチグレア層等は、保護フィルムそのものに設けることができるほか、別途光学層として透明保護層とは別体のものとして設けることもできる。
【００４７】
粘着剤層（ａ）を形成する粘着剤は特に制限されないが、例えばアクリル系重合体、シリコーン系ポリマー、ポリエステル、ポリウレタン、ポリアミド、ポリエーテル、フッ素系やゴム系などのポリマーをベースポリマーとするものを適宜に選択して用いることができる。特に、アクリル系粘着剤の如く光学的透明性に優れ、適度な濡れ性と凝集性と接着性の粘着特性を示して、耐候性や耐熱性などに優れるものが好ましく用いうる。
【００４８】
粘着剤層の形成は、適宜な方式で行うことができる。その例としては、例えばトルエンや酢酸エチル等の適宜な溶剤の単独物又は混合物からなる溶媒にベースポリマーまたはその組成物を溶解又は分散させた１０〜４０重量％程度の粘着剤溶液を調製し、それを流延方式や塗工方式等の適宜な展開方式で前記基板または液晶フィルム上に直接付設する方式、あるいは前記に準じセパレータ上に粘着剤層を形成してそれを前記液晶層上移着する方式などがあげられる。
【００４９】
また粘着剤層には、例えば天然物や合成物の樹脂類、特に、粘着性付与樹脂や、ガラス繊維、ガラスビーズ、金属粉、その他の無機粉末等からなる充填剤や顔料、着色剤、酸化防止剤などの粘着層に添加されることの添加剤を含有していてもよい。また微粒子を含有して光拡散性を示す粘着剤層などであってもよい。
【００５０】
粘着剤層の厚さは、使用目的や接着力などに応じて適宜に決定でき、一般には１〜５００μｍであり、５〜２００μｍが好ましく、特に１０〜１００μｍが好ましい。
【００５１】
粘着剤層の露出面に対しては、実用に供するまでの間、その汚染防止等を目的にセパレータが仮着されてカバーされる。これにより、通例の取扱状態で粘着層に接触することを防止できる。セパレータとしては、上記厚さ条件を除き、例えばプラスチックフィルム、ゴムシート、紙、布、不織布、ネット、発泡シートや金属箔、それらのラミネート体等の適宜な薄葉体を、必要に応じシリコーン系や長鎖アルキル系、フッ素系や硫化モリブデン等の適宜な剥離剤でコート処理したものなどの、従来に準じた適宜なものを用いうる。
【００５２】
なお、上記光学フィルム、粘着剤層などの各層には、例えばサリチル酸エステル系化合物やべンゾフェノール系化合物、ベンゾトリアゾール系化合物やシアノアクリレート系化合物、ニッケル錯塩系化合物等の紫外線吸収剤で処理する方式などの方式により紫外線吸収能をもたせたることができる。
【００５３】
本発明の楕円偏光板は、画像表示装置において好適に用いられる。たとえば、反射半透過型の液晶表示装置などの各種装置の形成に好ましく用いうる。反射半透過型液晶表示装置等は携帯型情報通信機器、パーソナルコンピュータとして好適に利用される。反射型半透過型液晶表示装置を形成する場合、本発明による楕円偏光板は、液晶セルのバックライト側に配置される。
【００５４】
図９は、図５乃至図７に示す本発明の楕円偏光板（Ｐ１）を、反射半透過型液晶表示装置において、液晶セル（Ｌ）のバックライト（ＢＬ）側に粘着剤層を介して配置したものである。下側（バックライト側）の液晶セル（Ｌ）に積層する楕円偏光板（Ｐ１）の側は特に制限されないが、楕円偏光板（Ｐ１）の偏光板（Ｐ）が液晶セル（Ｌ）側から最も離れるようにするのが好ましい。液晶セル（Ｌ）には、液晶が封入されている。上側の液晶セル基板には透明電極が設けられており、下側の液晶セル基板には電極を兼ねる反射層が設けられている。上側の液晶セル基板の上部には、反射半透過型液晶表示装置に用いられる、楕円偏光板（Ｐ２）、各種光学フィルムを有する。楕円偏光板（Ｐ２）も、偏光板（Ｐ）が液晶セル（Ｌ）側から最も離れるようにするのが好ましい。
【００５５】
なお、本発明の積層光学フィルムや楕円偏光板を、液晶表示装置等に実装する際には、光学フィルム（２）において、光学的に負の一軸性を示す材料の平均光軸（傾斜配向している平均角度）が、上下に電圧をかけて配向させる液晶セルの厚み方向の中心（ミッドプレーン）における液晶分子の配向方向とほぼ同じ方向を向くように配置するのが好ましい。この場合、液晶セルの配向はねじれ型であっても非ねじれ型であってもよい。
【００５６】
上記図９の反射半透過型液晶表示装置は、液晶セルの一例を示したものであり、本発明の積層光学フィルム、楕円偏光板はその他各種の液晶表示装置に適用できる。
【００５７】
なお、半透過型偏光板は、上記において反射層で光を反射し、かつ透過するハーフミラー等の半透過型の反射層とすることにより得ることができる。半透過型偏光板は、通常液晶セルの裏側に設けられ、液晶表示装置などを比較的明るい雰囲気で使用する場合には、視認側（表示側）からの入射光を反射させて画像を表示し、比較的暗い雰囲気においては、半透過型偏光板のバックサイドに内蔵されているバックライト等の内蔵光源を使用して画像を表示するタイプの液晶表示装置などを形成できる。すなわち、半透過型偏光板は、明るい雰囲気下では、バックライト等の光源使用のエネルギーを節約でき、比較的暗い雰囲気下においても内蔵光源を用いて使用できるタイプの液晶表示装置などの形成に有用である。
【００５８】
また、偏光板と輝度向上フィルムを貼り合わせた偏光板は、通常液晶セルの裏側サイドに設けられて使用される。輝度向上フィルムは、液晶表示装置などのバックライトや裏側からの反射などにより自然光が入射すると所定偏光軸の直線偏光または所定方向の円偏光を反射し、他の光は透過する特性を示すもので、輝度向上フィルムを偏光板と積層した偏光板は、バックライト等の光源からの光を入射させて所定偏光状態の透過光を得ると共に、前記所定偏光状態以外の光は透過せずに反射される。この輝度向上フィルム面で反射した光を更にその後ろ側に設けられた反射層等を介し反転させて輝度向上フィルムに再入射させ、その一部又は全部を所定偏光状態の光として透過させて輝度向上フィルムを透過する光の増量を図ると共に、偏光子に吸収させにくい偏光を供給して液晶表示画像表示等に利用しうる光量の増大を図ることにより輝度を向上させうるものである。すなわち、輝度向上フィルムを使用せずに、バックライトなどで液晶セルの裏側から偏光子を通して光を入射した場合には、偏光子の偏光軸に一致していない偏光方向を有する光は、ほとんど偏光子に吸収されてしまい、偏光子を透過してこない。すなわち、用いた偏光子の特性によっても異なるが、およそ５０％の光が偏光子に吸収されてしまい、その分、液晶画像表示等に利用しうる光量が減少し、画像が暗くなる。輝度向上フィルムは、偏光子に吸収されるような偏光方向を有する光を偏光子に入射させずに輝度向上フィルムで一旦反射させ、更にその後ろ側に設けられた反射層等を介して反転させて輝度向上フィルムに再入射させることを繰り返し、この両者間で反射、反転している光の偏光方向が偏光子を通過し得るような偏光方向になった偏光のみを、輝度向上フィルムは透過させて偏光子に供給するので、バックライトなどの光を効率的に液晶表示装置の画像の表示に使用でき、画面を明るくすることができる。
【００５９】
輝度向上フィルムと上記反射層等の間に拡散板を設けることもできる。輝度向上フィルムによって反射した偏光状態の光は上記反射層等に向かうが、設置された拡散板は通過する光を均一に拡散すると同時に偏光状態を解消し、非偏光状態となる。すなわち、拡散板は偏光を元の自然光状態にもどす。この非偏光状態、すなわち自然光状態の光が反射層等に向かい、反射層等を介して反射し、再び拡散板を通過して輝度向上フィルムに再入射することを繰り返す。このように輝度向上フィルムと上記反射層等の間に、偏光を元の自然光状態にもどす拡散板を設けることにより表示画面の明るさを維持しつつ、同時に表示画面の明るさのむらを少なくし、均一で明るい画面を提供することができる。かかる拡散板を設けることにより、初回の入射光は反射の繰り返し回数が程よく増加し、拡散板の拡散機能と相俟って均一の明るい表示画面を提供することができたものと考えられる。
【００６０】
前記の輝度向上フィルムとしては、例えば誘電体の多層薄膜や屈折率異方性が相違する薄膜フィルムの多層積層体の如き、所定偏光軸の直線偏光を透過して他の光は反射する特性を示すもの、コレステリック液晶ポリマーの配向フィルムやその配向液晶層をフィルム基材上に支持したものの如き、左回り又は右回りのいずれか一方の円偏光を反射して他の光は透過する特性を示すものなどの適宜なものを用いうる。
【００６１】
従って、前記した所定偏光軸の直線偏光を透過させるタイプの輝度向上フィルムでは、その透過光をそのまま偏光板に偏光軸を揃えて入射させることにより、偏光板による吸収ロスを抑制しつつ効率よく透過させることができる。一方、コレステリック液晶層の如く円偏光を投下するタイプの輝度向上フィルムでは、そのまま偏光子に入射させることもできるが、吸収ロスを抑制する点よりその円偏光を位相差板を介し直線偏光化して偏光板に入射させることが好ましい。なお、その位相差板として１／４波長板を用いることにより、円偏光を直線偏光に変換することができる。
【００６２】
可視光域等の広い波長範囲で１／４波長板として機能する位相差板は、例えば波長５５０ｎｍの淡色光に対して１／４波長板として機能する位相差層と他の位相差特性を示す位相差層、例えば１／２波長板として機能する位相差層とを重畳する方式などにより得ることができる。従って、偏光板と輝度向上フィルムの間に配置する位相差板は、１層又は２層以上の位相差層からなるものであってよい。
【００６３】
なお、コレステリック液晶層についても、反射波長が相違するものの組み合わせにして２層又は３層以上重畳した配置構造とすることにより、可視光領域等の広い波長範囲で円偏光を反射するものを得ることができ、それに基づいて広い波長範囲の透過円偏光を得ることができる。
【００６４】
また、偏光板は、上記の偏光分離型偏光板の如く、偏光板と２層又は３層以上の光学層とを積層したものからなっていてもよい。従って、上記の反射型偏光板や半透過型偏光板と位相差板を組み合わせた反射型楕円偏光板や半透過型楕円偏光板などであってもよい。
【００６５】
液晶表示装置の形成は、従来に準じて行いうる。すなわち液晶表示装置は一般に、液晶セルと光学素子、及び必要に応じての照明システム等の構成部品を適宜に組立てて駆動回路を組込むことなどにより形成される。本発明の楕円偏光板を用いる点を除いて特に限定はなく、従来に準じうる。液晶セルについても、例えばＴＮ型やＳＴＮ型、π型などの任意なタイプのものを用いうる。
【００６６】
液晶セルの裏側には、照明システムにバックライトあるいは反射板を用いたものなどの適宜な液晶表示装置を形成することができる。その場合、本発明の楕円偏光板は液晶セルの片側又は両側に設置することができる。両側に光学素子を設ける場合、それらは同じものであってもよいし、異なるものであってもよい。さらに、液晶表示装置の形成に際しては、例えば拡散板、アンチグレア層、反射防止膜、保護板、プリズムアレイ、レンズアレイシート、光拡散板、バックライトなどの適宜な部品を適宜な位置に１層又は２層以上配置することができる。
【００６７】
次いで有機エレクトロルミネセンス装置（有機ＥＬ表示装置）について説明する。一般に、有機ＥＬ表示装置は、透明基板上に透明電極と有機発光層と金属電極とを順に積層して発光体（有機エレクトロルミネセンス発光体）を形成している。ここで、有機発光層は、種々の有機薄膜の積層体であり、例えばトリフェニルアミン誘導体等からなる正孔注入層と、アントラセン等の蛍光性の有機固体からなる発光層との積層体や、あるいはこのような発光層とペリレン誘導体等からなる電子注入層の積層体や、またあるいはこれらの正孔注入層、発光層、および電子注入層の積層体等、種々の組み合わせをもった構成が知られている。
【００６８】
有機ＥＬ表示装置は、透明電極と金属電極とに電圧を印加することによって、有機発光層に正孔と電子とが注入され、これら正孔と電子との再結合によって生じるエネルギーが蛍光物資を励起し、励起された蛍光物質が基底状態に戻るときに光を放射する、という原理で発光する。途中の再結合というメカニズムは、一般のダイオードと同様であり、このことからも予想できるように、電流と発光強度は印加電圧に対して整流性を伴う強い非線形性を示す。
【００６９】
有機ＥＬ表示装置においては、有機発光層での発光を取り出すために、少なくとも一方の電極が透明でなくてはならず、通常酸化インジウムスズ（ＩＴＯ）などの透明導電体で形成した透明電極を陽極として用いている。一方、電子注入を容易にして発光効率を上げるには、陰極に仕事関数の小さな物質を用いることが重要で、通常Ｍｇ−Ａｇ、Ａｌ−Ｌｉなどの金属電極を用いている。
【００７０】
このような構成の有機ＥＬ表示装置において、有機発光層は、厚さ１０ｎｍ程度ときわめて薄い膜で形成されている。このため、有機発光層も透明電極と同様、光をほぼ完全に透過する。その結果、非発光時に透明基板の表面から入射し、透明電極と有機発光層とを透過して金属電極で反射した光が、再び透明基板の表面側へと出るため、外部から視認したとき、有機ＥＬ表示装置の表示面が鏡面のように見える。
【００７１】
電圧の印加によって発光する有機発光層の表面側に透明電極を備えるとともに、有機発光層の裏面側に金属電極を備えてなる有機エレクトロルミネセンス発光体を含む有機ＥＬ表示装置において、透明電極の表面側に偏光板を設けるとともに、これら透明電極と偏光板との間に位相差板を設けることができる。
【００７２】
位相差板および偏光板は、外部から入射して金属電極で反射してきた光を偏光する作用を有するため、その偏光作用によって金属電極の鏡面を外部から視認させないという効果がある。特に、位相差板を1 ／4 波長板で構成し、かつ偏光板と位相差板との偏光方向のなす角をπ／4 に調整すれば、金属電極の鏡面を完全に遮蔽することができる。
【００７３】
すなわち、この有機ＥＬ表示装置に入射する外部光は、偏光板により直線偏光成分のみが透過する。この直線偏光は位相差板により一般に楕円偏光となるが、とくに位相差板が1 ／4 波長板でしかも偏光板と位相差板との偏光方向のなす角がπ／4 のときには円偏光となる。
【００７４】
この円偏光は、透明基板、透明電極、有機薄膜を透過し、金属電極で反射して、再び有機薄膜、透明電極、透明基板を透過して、位相差板に再び直線偏光となる。そして、この直線偏光は、偏光板の偏光方向と直交しているので、偏光板を透過できない。その結果、金属電極の鏡面を完全に遮蔽することができる。
【実施例】
【００７５】
以下に、実施例によって本発明を具体的に説明するが、本発明はそれによって何等限定されるものではない。各例中、部は重量部である。
【００７６】
なお、各光学フィルムの屈折率、位相差の測定は、フィルム面内と厚さ方向の主屈折率ｎｘ、ｎｙ、ｎｚを自動複屈折測定装置（王子計測機器株式会社製，自動複屈折計ＫＯＢＲＡ２１ＡＤＨ）により、λ＝５９０ｎｍにおける特性を測定した。
【００７７】
光学フィルム（２）において、傾斜配向している光学材料の平均光軸と光学フィルム（２）の法線方向からなす傾斜角度は、光学フィルム（２）を遅相軸を軸として、左右に−５０°〜５０°傾け、前記測定装置で位相差を測定し、最小の位相差を示す角度の絶対値とした。また前記測定においては、測定器の光源からの光の入射方向とフィルム面内に対する法線が一致した時の測定角を０°とした。
【００７８】
実施例１
（三次元屈折率が制御された光学フィルム（１））
厚さ７０μｍの透明ポリカーボネートフィルムの両面に、二軸延伸ポリエステルフィルムからなる熱収縮性フィルムを粘着剤層を介して貼り付けた。その後、同時二軸延伸機で保持して１５５℃で１．１倍に延伸した。得られた延伸フィルムは、厚さ：７２μｍ、正面位相差：１４０ｎｍ、厚み方向の位相差：７０ｎｍであり、Ｎｚ係数：０．５であった。
【００７９】
（光学的に負の一軸性を示す材料を傾斜配向させてなる光学フィルム（２））
富士写真フィルム株式会社製のＷＶＳＡ１２Ｂ（厚さ：１１０μｍ）を用いた。当該フィルムは、ディスコティック液晶を支持体に塗布することにより作製されたものであり、正面位相差：３０ｎｍ、厚み方向の位相差：１６０ｎｍであり、傾斜配向している平均光軸の傾斜角度：２０°、であった。
【００８０】
（光学的に正の一軸性を示す光学フィルム（３））
厚さ１００μｍのノルボルネン系フィルム（ＪＳＲ株式会社製，製品名アートン）を、１７０℃で１．５倍に一軸延伸した。得られた延伸フィルムは、厚さ：７５μｍ、正面位相差：２７０ｎｍ、厚み方向の位相差：２７０ｎｍであった。
【００８１】
（積層光学フィルムおよび楕円偏光板）
上記光学フィルム（１）と光学フィルム（２）を粘着剤層（アクリル系粘着剤，厚さ３０μｍ）を介して積層して積層光学フィルムを得た（図１）。次いで、前記積層光学フィルムの光学フィルム（１）側に粘着剤層（アクリル系粘着剤，厚さ３０μｍ）を介して上記光学フィルム（３）を積層して積層光学フィルムを得た（図２）。さらに、前記積層光学フィルムの光学フィルム（３）側に粘着剤層（アクリル系粘着剤，厚さ３０μｍ）を介して偏光板（Ｐ：日東電工（株）製，ＴＥＧ１４６５ＤＵ）を積層して楕円偏光板を得た（図５）。
【００８２】
実施例２
（三次元屈折率が制御された光学フィルム（１））
厚さ７０μｍの透明ポリカーボネートフィルムの両面に、二軸延伸ポリエステルフィルムからなる熱収縮性フィルムを粘着剤層を介して貼り付けた。その後、同時二軸延伸機で保持して１６５℃で１．０５倍に延伸した。得られた延伸フィルムは、厚さ：７５μｍ、正面位相差：１４０ｎｍ、厚み方向の位相差：０ｎｍであり、Ｎｚ係数：０であった。  
【００８３】
（積層光学フィルムおよび楕円偏光板）
実施例１において、光学フィルム（１）として、上記で作製した延伸フィルムを用いたこと以外は実施例１と同様にして、積層光学フィルムおよび楕円偏光板を得た。
【００８４】
実施例３
実施例１で用いた光学フィルム（１）、光学フィルム（２）、光学フィルム（３）および偏光板（Ｐ）を、光学フィルム（１）／光学フィルム（２）／光学フィルム（３）／偏光板（Ｐ）、の順に粘着剤層（アクリル系粘着剤，厚さ３０μｍ）を介して積層して楕円偏光板を得た（図６）。
【００８５】
実施例４
実施例１で用いた光学フィルム（１）、光学フィルム（２）、光学フィルム（３）および偏光板（Ｐ）を、光学フィルム（１）／光学フィルム（３）／光学フィルム（２）／偏光板（Ｐ）、の順に粘着剤層（アクリル系粘着剤，厚さ３０μｍ）を介して積層して楕円偏光板を得た（図７）。
【００８６】
比較例１
（位相差フィルム）
厚さ７０μｍの透明ポリカーボネートフィルムを一軸延伸機で、１５５℃、１．１５倍に一軸延伸した。得られた延伸フィルムは、厚さ：６０μｍ、正面位相差：１４０ｎｍ、厚み方向の位相差：１４０ｎｍであり、Ｎｚ係数：１であった。
【００８７】
（積層光学フィルムおよび楕円偏光板）
実施例１において、光学フィルム（１）の代わりに、上記で作製した位相差フィルム（延伸フィルム）を用いたこと以外は実施例１と同様にして、積層光学フィルムおよび楕円偏光板を得た。
【００８８】
参考例１
（光学的に正の一軸性を示す光学フィルム（３））
厚さ１００μｍのノルボルネン系フィルム（ＪＳＲ株式会社製，製品名アートン）を、１７０℃で１．３倍に一軸延伸した。得られた延伸フィルムは、厚さ：８０μｍ、正面位相差：１４０ｎｍ、厚み方向の位相差：１４０ｎｍであった。これを光学フィルム（３−２）とした。
【００８９】
（楕円偏光板）
実施例１で得られた、光学的に正の一軸性を示す光学フィルム（３）を光学フィルム（３−１）として用いた。当該光学フィルム（３−１）と光学フィルム（３−２）を、図８のように粘着剤層（アクリル系粘着剤，厚さ３０μｍ）を介して偏光板（Ｐ：日東電工（株）製，ＴＥＧ１４６５ＤＵ）を積層して楕円偏光板を得た。
【００９０】
（評価）
実施例および比較例で作製した楕円偏光板を、図９の反射半透過型ＴＦＴ−ＴＮ型液晶表示装置のバックライト側の楕円偏光板（Ｐ１）として実装した。一方、参考例１で作製した楕円偏光板を視認側の楕円偏光板（Ｐ２）として実装した。楕円偏光板（Ｐ１）、楕円偏光板（Ｐ２）はいずれも、偏光板側が液晶セル（Ｌ）側から最も離れた積層位置となるように実装した。
【００９１】
次いで、上記液晶表示装置に、白画像、黒画像を表示させて、ＥＬＤＩＭ社製のＥＺｃｏｎｔｒａｓｔ１６０Ｄにて、正面および上下左右、視野角０〜７０°におけるＸＹＺ表示系におけるＹ値、ｘ値、ｙ値を測定した。
【００９２】
そのときのコントラスト（Ｙ値（白画像）／Ｙ値（黒画像））の値が１０以上となる角度を視野角とした。結果を表１に示す。
【００９３】
また、白画像について、画面の正面の色度（ｘ0 ，ｙ0 ）に対して上下左右にそれぞれ４０°傾斜したとき色度（ｘ40，ｙ40）の色度変化量を比較評価した。色度変化量は下記式にて求めた。結果を表１に示す。
色度変化量＝√｛（ｘ40−ｘ0 ）2 ＋（ｙ40−ｙ0 ）2 ｝
【００９４】
【表１】
0003670655.tif 000002
【図面の簡単な説明】
【００９５】
【図１】本発明の積層型光学フィルムの一部の断面図の一態様である。
【図２】本発明の積層型光学フィルムの断面図の一態様である。
【図３】本発明の積層型光学フィルムの断面図の一態様である。
【図４】本発明の積層型光学フィルムの断面図の一態様である。
【図５】本発明の楕円偏光板の断面図の一態様である。
【図６】本発明の楕円偏光板の断面図の一態様である。
【図７】本発明の楕円偏光板の断面図の一態様である。
【図８】参考例の楕円偏光板の断面図の一態様である。
【図９】実施例の反射半透過型液晶表示装置例の断面図である。
【符号の説明】
【００９６】
１：三次元屈折率を制御した光学フィルム（１）
２：負の一軸性を示す材料を傾斜配向させてなる光学フィルム（２）
３：光学的に正の一軸性を示す光学フィルム（３）
Ｐ：偏光板
ａ：粘着剤層
Ｌ：液晶セル
ＢＬ：バックライト
【図１】
0003670655.tif 000003
【図２】
0003670655.tif 000004
【図３】
0003670655.tif 000005
【図４】
0003670655.tif 000006
【図５】
0003670655.tif 000007
【図６】
0003670655.tif 000008
【図７】
0003670655.tif 000009
【図８】
0003670655.tif 000010
【図９】
0003670655.tif 000011